(57)【要約】安定剤を含有するフルオロシリコーンエラストマーベース組成物が開示され、高温性能が改良された硬化フルオロシリコーンエラストマーを提供する。安定剤は、カーボンブラック、炭酸カルシウム、酸化鉄および任意に酸化亜鉛を含む。安定剤は、Ｏリング、コネクターおよび自動車ホース構成のための硬化フルオロシリコーンエラストマーの製造に特に有用である。【特許請求の範囲】
【請求項１】
Ａ）７０〜９５重量％のフルオロシリコーンエラストマーベース、
Ｂ）Ｂ1）カーボンブラック、
Ｂ2）炭酸カルシウム、
Ｂ3）酸化鉄、
Ｂ4）任意に、酸化亜鉛
を含む１．５〜４０重量％の安定剤であって、安定剤１００重量部中に使用される成分Ｂ1、Ｂ2、Ｂ3および任意のＢ4の量は、２〜５０重量部まで変化する安定剤、および
Ｃ）０．１〜３重量％の硬化剤
を含み、ただし、成分Ａ）、Ｂ）およびＣ）の重量％は合計して１００重量％になる硬化性フルオロシリコーンエラストマー組成物。
【請求項２】
前記フルオロシリコーンエラストマーベースが；
Ａ1）パーフルオロアルキルポリジオルガノポリシロキサン、
Ａ2）補強性充填剤、
Ａ3）任意の非フッ素化ポリジオルガノポリシロキサン、
Ａ4）水酸化セリウムまたはセリウム水和物、および
Ａ5）任意の接着促進剤
を含む請求項１に記載の硬化性フルオロシリコーンエラストマー組成物。
【請求項３】
前記安定剤１００部が、
１０〜４０部のＢ1）カーボンブラック、
１０〜４０部のＢ2）炭酸カルシウム、および
１０〜４０部のＢ3）酸化鉄
を含む請求項２に記載の硬化性フルオロシリコーンエラストマー組成物。
【請求項４】
Ａ1）５０〜９０重量％のパーフルオロアルキルポリジオルガノポリシロキサン、
Ａ2）２．５〜４７．５重量％の補強性充填剤、
Ａ3）０．１〜５重量％の非フッ素化ポリジオルガノポリシロキサン、
Ａ4）０．１〜１０重量％の水酸化セリウムまたはセリウム水和物、および
Ｂ1）１〜６重量％のカーボンブラック、
Ｂ2）１〜６重量％の炭酸カルシウム、
Ｂ3）１〜６重量％の酸化鉄、および
Ｃ）０．１〜３重量％の硬化剤
を含み、ただし、すべての成分の重量％は合計して１００重量％である請求項１に記載の硬化性フルオロシリコーンエラストマー組成物。
【請求項５】
平均式（Ｍｅ3ＳｉＯ）（ＭｅＨＳｉＯ）x（ＲfＣＨ2ＣＨ2（Ｍｅ）ＳｉＯ）y（ＳｉＭｅ3）（式中、ｘおよびｙは１から２００までであり、Ｍｅはメチルであり、かつＲｆは１〜１０個の炭素原子を含むパーフルオロアルキル基である）を有するフルオロ変性オルガノ水素ポリシロキサンから選ばれる接着促進剤をさらに含む請求項５に記載の硬化性フルオロシリコーンエラストマー組成物。
【請求項６】
ｉ）請求項１〜５のいずれか一項に記載の組成物の混合物をある形状に成形すること、および
ｉｉ）形状化された混合物を加硫し、硬化フルオロシリコーンエラストマーを生成させること
を含む硬化フルオロシリコーンエラストマーの製造方法。
【請求項７】
請求項６に記載の方法で製造された硬化フルオロシリコーンエラストマー。
【請求項８】
前記硬化フルオロシリコーンエラストマーが、少なくとも７ＭＰａの引張り強さおよび少なくとも２００％の伸びを有する請求項７に記載の硬化フルオロシリコーンエラストマー。
【請求項９】
前記硬化フルオロシリコーンエラストマーの引張り強さが、２２５℃で７日間の硬化フルオロシリコーンエラストマーの熱劣化で２５％を超えて減少しない請求項７に記載の硬化フルオロシリコーンエラストマー。
【請求項１０】
前記硬化フルオロシリコーンエラストマーの引張り強さが、１７５℃で７日間の硬化フルオロシリコーンエラストマーのモーターオイルへの暴露で１５％を超えて減少しない請求項７に記載の硬化フルオロシリコーンエラストマー。
【請求項１１】
前記硬化フルオロシリコーンエラストマーの伸びが、２２５℃で７日間の硬化フルオロシリコーンエラストマーの熱劣化で２５％を超えて減少しない請求項７に記載の硬化フルオロシリコーンエラストマー。
【請求項１２】
前記硬化フルオロシリコーンエラストマーの伸びが、１７５℃で７日間の硬化フルオロシリコーンエラストマーのモーターオイルへの暴露で２５％を超えて減少しない請求項７に記載の硬化フルオロシリコーンエラストマー。
【請求項１３】
前記硬化フルオロシリコーンエラストマーの引張り強さが、２２５℃で７日間の硬化フルオロシリコーンエラストマーの熱劣化で２５％を超えて減少せず、
前記硬化フルオロシリコーンエラストマーの引張り強さが、１７５℃で７日間の硬化フルオロシリコーンエラストマーのモーターオイルへの暴露で２５％を超えて減少せず、
前記硬化フルオロシリコーンエラストマーの伸びが、２２５℃で７日間の硬化フルオロシリコーンエラストマーの熱劣化で２５％を超えて減少せず、かつ
前記硬化フルオロシリコーンエラストマーの伸びが、１７５℃で７日間の硬化フルオロシリコーンエラストマーのモーターオイルへの暴露で２５％を超えて減少しない
請求項７に記載の硬化フルオロシリコーンエラストマー。
【請求項１４】
請求項７〜１３のいずれか一項に記載の硬化フルオロシリコーンエラストマーを含む製品。
【請求項１５】
前記物品が、Ｏリング、ガスケット、シール、ライナー、ホース、ダイヤフラム、ブーツ、弁、ベルト、ブランケット、コーティング、ロール、成形品、押出シート、チョークおよび押出品から選択される請求項１４に記載の製品。
【請求項１６】
請求項７〜１３のいずれか一項に記載の硬化フルオロシリコーンエラストマーを含む内部ライナーを備えたホース構造物。
【請求項１７】
Ｉ）Ｂ1）カーボンブラック、
Ｂ2）炭酸カルシウム、
Ｂ3）酸化鉄、および
Ｂ4）任意に、酸化亜鉛
を含む熱安定剤をフルオロシリコーンエラストマーベースおよび硬化剤と混合すること、
ＩＩ）該熱安定剤を含有するフルオロシリコーンエラストマーベースを加硫すること
を含む硬化フルオロシリコーンエラストマーの熱安定性または耐熱性を改良する方法。
【発明の詳細な説明】
【技術分野】
【０００１】
［関連出願の相互参照］
本出願は、合衆国特許出願番号６０／９３３９２１（２００７年６月８日出願）および合衆国特許出願番号６１／０３８１２０（２００８年３月２０日出願）の優先権を請求する。
【０００２】
この開示は、高温性能が改良された硬化フルオロシリコーンエラストマーを提供する、安定剤を含有するフルオロシリコーンエラストマーベース組成物に関する。安定剤は、カーボンブラック、炭酸カルシウム、酸化鉄および任意に酸化亜鉛を含む。安定剤は、Ｏリング、コネクター、および自動車ホース構成のための硬化フルオロシリコーンエラストマーの製造に特に有用である。
【背景技術】
【０００３】
フルオロシリコーンゴムを利用する自動車用途では性能の改良を実証するために絶え間ない努力を必要とする。技術動向は耐熱性および耐化学薬品暴露性の両方をいつも増大させる要求になる。例えば、西ヨーロッパではガソリン車を犠牲にしてターボディーゼル乗用車の著しい成長を示し続けている。米国では、同じような成長が小型トラック市場で経験されている。ホース、特にターボディーゼルエンジンホースの使用温度は増大しつつある。同様に耐燃料性および耐油性の改良も求められている。典型的には、自動車用途に使用されるホースは、シリコーンゴム（米国材料試験協会（ＡＳＴＭ）によりＶＭＱエラストマーと分類される）で封止された繊維補強材を含み、内面にフルオロエラストマー（ＦＶＭＱ）でライニングした多層構造を有する。一般的に、フルオロシリコーンエラストマー（ＦＶＭＱ）の熱安定性はシリコーンエラストマー（非フルオロ含有シリコーンエラストマーまたはＶＭＱのようなゴムである）よりも少ない。
【発明の概要】
【発明が解決しようとする課題】
【０００４】
自動車用途に使用されている、ならびに特にＯリング、コネクターにおよびホース構成に使用されるフルオロシリコーンエラストマーの熱安定性を改良することが必要とされている。熱安定剤、例えばセリウム水和物または水酸化セリウムなどはシリコーンエラストマー処方に耐熱性を与えることは知られているが、より高温での耐熱性を改良することが必要とされている。さらに、車の実用温度でそのようなフルオロシリコーンエラストマーの耐油性を改良することが必要とされている。双方の改良は、フルオロシリコーンエラストマーの特定の性能基準、例えば引張り強さおよび伸びを保持しながら、求められる。
【０００５】
本発明者らは、シリコーンエラストマーベース組成物に添加されたとき、従来の熱安定剤を用いた同種のシリコーンエラストマーと対比して改良された熱劣化特性を硬化シリコーンエラストマーに与える安定剤を見出した。シリコーンエラストマーがフルオロシリコーンエラストマーベースである場合、その安定剤組成物はフルオロシリコーンエラストマーの改良された耐熱劣化性および耐油性を与える。改良されたフルオロシリコーンエラストマーは特に種々の自動車用途、例えばＯリング、コネクターまたはシリコーンゴムベースのターボチャージャーホース用の内面ライナーに有用である。
【課題を解決するための手段】
【０００６】
本開示は、
Ａ）７０から９５重量％のフルオロシリコーンエラストマーベース、
Ｂ）Ｂ1）カーボンブラック、
Ｂ2）炭酸カルシウム、
Ｂ3）酸化鉄、および
Ｂ4）任意に、酸化亜鉛
を含む１．５〜４０重量％の安定剤であって、安定剤１００重量部中に使用される成分Ｂ1、Ｂ2、Ｂ3および任意のＢ4の量は２〜５０重量部まで変化する安定剤、および
Ｃ）０．１〜３重量％の硬化剤
を含み、ただし、成分Ａ）、Ｂ）およびＣ）の重量％は合計して１００重量％となる硬化性フルオロシリコーンエラストマー組成物に関する。
【０００７】
一つの実施態様では、前記フルオロシリコーンエラストマーベースが；
Ａ1）パーフルオロアルキルポリジオルガノポリシロキサン、
Ａ2）補強性充填剤、
Ａ3）任意の非フッ素化ポリジオルガノポリシロキサン
Ａ4）水酸化セリウムまたはセリウム水和物、および
Ａ5）任意の接着促進剤
を含む。
【０００８】
本開示は、硬化フルオロシリコーンエラストマー組成物、その製造方法、および硬化フルオロシリコーンエラストマーから製造された製品にも関する。
【０００９】
本開示は、さらに、硬化フルオロシリコーンエラストマーの熱安定性を改良する方法に関する。
【発明を実施するための形態】
【００１０】
［フルオロシリコーンエラストマーベース］
本開示における成分Ａ）はフルオロシリコーンエラストマーベースである。本明細書で用いられる「フルオロシリコーンエラストマーベース」は、後に硬化または加硫されるとフルオロシリコーンエラストマーまたはゴムとなるシリコーン組成物である。シリコーンは、（Ｒ3ＳｉＯ0.5）、（Ｒ2ＳｉＯ）、（ＲＳｉＯ1.5）、または（ＳｉＯ2）シロキシ単位（式中、Ｒは任意の一価有機基でよい）から独立して選択されるシロキサン単位を含有するオルガノポリシロキサンをさす。これらのシロキシ単位は種々の方法で組み合わせられて環状、直鎖状または分岐状構造を形成する。本明細書で用いられるフルオロシリコーンは、Ｒfと表示されるパーフルオロアルキル基のような少なくとも１個のＲ置換基がフッ素原子を有するオルガノポリシロキサンをさしている。
【００１１】
一つの実施態様では、成分Ａ）が；
Ａ1）パーフルオロアルキルポリジオルガノポリシロキサン、
Ａ2）補強性充填剤、
Ａ3）任意の非フッ素化ポリジオルガノポリシロキサン
Ａ4）水酸化セリウムまたはセリウム水和物、および
Ａ5）任意の接着促進剤
を含むフルオロシリコーンエラストマーベースであり得る。各成分については下記に詳述される。
【００１２】
フルオロシリコーンエラストマーベースは当該技術分野において知られており、パーフルオロアルキルポリジオルガノシロキサン（Ａ1）、補強性充填剤（Ａ2）および任意に非フッ素化ポリジオルガノシロキサン（Ａ3）を含む。典型的には、Ａ1中、少なくとも９０モルパーセントの、パーフルオロアルキル含有ポリオルガノシロキサン繰り返し単位が式ＲfＣＨ2ＣＨ2（ＣＨ3）ＳｉＯ2/2で記載され、１０モルパーセントまでの繰り返し単位が式Ｒ12ＳｉＯで記載される。Ｒfは１〜１０個の炭素原子を含有するパーフルオロアルキル基であり、各Ｒ1はメチル、フェニルおよびビニルから独立して選ばれる。パーフルオロアルキル基は典型的にＣＦ3、Ｃ2Ｆ5、Ｃ3Ｆ7、Ｃ4Ｆ9、Ｃ7Ｆ15およびＣ10Ｆ21である。パーフルオロアルキル含有ポリジオルガノシロキサンの末端基はヒドロキシルまたはトリオルガノシリル、例えばトリメチルシリルまたはジメチルビニルシリルである。繰り返し単位および／または末端基の選択は、フルオロシリコーンエラストマーベースと硬化フルオロシリコーンエラストマーに変化させるための所望の硬化反応によって決まる。例えば、エラストマーベースが、オルガノ水素シロキサン−付加反応触媒の組合せまたはビニル特定触媒で硬化されるときは、末端基またはポリジオルガノシロキサン繰り返し単位はアルケニル基、例えばビニル基等を含むことになる。パーフルオロアルキル含有ポリジオルガノシロキサンは、典型的に液状フルオロシリコーンエラストマーベースに関して１０００Ｐａ・ｓ以上の粘度を有し、あるいは高コンシステンシーフルオロシリコーンエラストマーベースに関してガム状稠度を有するように、１０，０００Ｐａ・ｓを超える粘度を有する。本方法および組成物に有用なパーフルオロアルキル含有ポリジオルガノシロキサンは市販されている。本発明で有用な一つのパーフルオロアルキル含有ポリジオルガノシロキサンは米国特許第３，１７９，６１９号に記載されている。これらポリジオルガノシロキサンの他の製造方法は米国特許第３，００２，９５１号に記載されている。後者の米国特許は、環状シロキサントリマーからケイ素原子結合パーフルオロアルキル基を有する高分子量パーフルオロアルキル含有ポリジオルガノシロキサンの製造方法を教示する。この後者の米国特許に使用される環状シロキサントリマーは米国特許第２，９７９，５１９号に示されている。パーフルオロアルキル含有ポリジオルガノシロキサンの別の製造方法は米国特許第３，２７４，１５３号、米国特許第３，２９４，７４０号および米国特許第３，３７３，１３８号で公開されている。
【００１３】
パーフルオロアルキル含有ポリジオルガノシロキサンはホモポリマーもしくはコポリマーの単一型でもよく、または種々のホモポリマー、コポリマーもしくはホモポリマーとコポリマーとの混合物でもよい。典型的には、パーフルオロアルキル含有ポリジオルガノシロキサンは、ヒドロキシル末端封鎖またはビニル末端封鎖ポリメチル−（３，３，３−トリフルオロプロピル）シロキサン（ここで、繰り返し単位の少なくとも９９モルパーセントはメチル−３，３，３−トリフルオロプロピルシロキシである）である。
【００１４】
硬化性フルオロシリコーンエラストマー組成物中のパーフルオロアルキル含有ポリジオルガノシロキサンの量は、変わり得るが、典型的には、組成物の５０〜９５重量パーセント、あるいは６０〜９０重量パーセント、あるいは７０〜８５重量パーセントまでである。
【００１５】
本フルオロシリコーンエラストマーベースの補強性充填剤は典型的にはシリカである。多くの形状のシリカが市販されており、例えばヒュームドシリカ、沈殿シリカ、シリカエーロゲル、シリカキセロゲルなどがある。典型的には、補強性シリカ充填剤は少なくとも１００ｍ2／ｇの表面積、あるいは少なくとも２００ｍ2／ｇの表面積を有する。補強性シリカ充填剤は、他のエラストマー特性に悪い影響を与えることなく所望の補強を与える任意の量で添加することができる。通常、パーフルオロアルキル含有ポリジオルガノシロキサン１００部あたり補強性シリカ充填剤５〜１００部の量が有用である。従って、硬化性フルオロシリコーンエラストマー組成物は２．５〜４７．５重量パーセントの補強性充填剤を含み得る。
【００１６】
典型的には、補強性シリカ充填剤は抗クレープ剤で処理される。この薬剤は、補強性シリカ充填剤をパーフルオロアルキル含有ポリジオルガノシロキサンに添加する前にシリカを処理するために添加しても、またはパーフルオロアルキル含有ポリジオルガノシロキサンが補強性シリカ充填剤と混合されている間に補強性シリカ充填剤をその場で処理するために添加されてもよい。抗クレープ剤の例として、以下のものおよびそれらの混合物：シラン、例えばトリメチルクロロシラン、ジメチルジクロロシラン、メチルトリクロロシラン、メチルトリメトキシシランおよび３，３，３−トリフルオロプロピルトリメトキシシラン；シラザン、例えばテトラメチルジビニルジシラザン、ヘキサメチルジシラザン、およびテトラメチルジ（３，３，３−トリフルオロプロピル）ジシラザン；環状シロキサン、例えば環状ジオルガノシロキサン；ならびに低分子量ポリジオルガノシロキサン、例えばヒドロキシル末端封鎖ポリジメチルシロキサン、ヒドロキシル末端封鎖ポリメチルビニルシロキサン、ヒドロキシル末端封鎖ポリメチル（３，３，３−トリフルオロプロピル）シロキサン、ならびにこれらシラン、シラザンまたはシロキサンのコポリマーが挙げられる。好ましい抗クレープ剤は低分子量ポリジオルガノシロキサンおよびシラザンである。抗クレープ剤はクレープ硬化を減じ、かつエラストマーの特性に悪い影響を与えない任意の量で添加することができる。典型的な量はフルオロシリコーンエラストマーベースの０．１〜１５重量パーセントの範囲である。
【００１７】
成分Ａ3）は任意の非フッ素化ポリジオルガノシロキサンである。典型的には、任意の非フッ素化ポリジオルガノシロキサンはポリジオルガノシロキサンガムまたはポリマーである（ここで、ケイ素原子に結合した全有機置換基の少なくとも５０パーセントはメチル基である）。ポリジオルガノシロキサンの他の有機置換基はビニルまたはフェニル基でもよい。存在する場合、ビニル基はケイ素結合置換基の全数の２．５パーセント以下で含むべきである。成分（Ａ3）の例として、ジメチルビニルシロキシ末端ジメチルポリシロキサン、メチルビニルシロキサンとジメチルシロキサンとのジメチルビニルシロキシ末端コポリマー、メチルビニルシロキサンとジメチルシロキサンとのシラノール末端コポリマー、メチルフェニルシロキサンとジメチルシロキサンとのジメチルビニルシロキシ末端コポリマー、メチルフェニルシロキサンとメチルビニルシロキサンとジメチルシロキサンとのジメチルビニルシロキシ末端コポリマー、ジフェニルシロキサンとジメチルシロキサンとのジメチルビニルシロキシ末端コポリマー、ジフェニルシロキサンとメチルビニルシロキサンとジメチルシロキサンとのジメチルビニルシロキシ末端コポリマーを挙げることができる。
【００１８】
ポリジオルガノシロキサンガムまたはポリマーの選択は、フルオロシリコーンエラストマーベースの稠度によって決定される。典型的にはポリジオルガノシロキサンポリマーは、フルオロシリコーンエラストマーベースの液体形態に添加されるが、高コンシステンシーフルオロシリコーンベース形態はポリジオルガノシロキサンガムまたはポリマーの両方に利用することができる。典型的には、ポリジオルガノシロキサンガムはウィリアム可塑度計で測定して少なくとも１００ｍｍ／１００の可塑度を有し、あるいはガムは１２５〜１８５ｍｍ／１００の範囲内の可塑度を有する。
【００１９】
成分Ａ4）は水酸化セリウムまたはセリウム水和物である。熱安定性のためにシリコーンエラストマー組成物への水酸化セリウムまたはセリウム水和物の添加は公知である。しかし、そのような組成物は、典型的に２００℃までの熱安定性に限られていた。本安定剤組成物（成分Ｂ）は、水酸化セリウムまたはセリウム水和物のような従来の熱安定剤と一緒に使われると、典型的に２００℃を超えて熱安定性を与える。成分Ａ4として有用な水酸化セリウムまたはセリウム水和物は式Ｃｅ（ＯＨ）4・ｘＨ2Ｏ（ＣＡＳ登録番号１２０１４−５６−１）を有するセリウム化合物がある。水酸化セリウムまたはセリウム水和物の量は変わり得るが、典型的には、シリコーンエラストマー組成物の０．１〜１０重量％までの間である。最も均一かつ最適に混合することを確実にするために、典型的に水酸化セリウムまたはセリウム水和物成分の「マスターバッチ」が成分Ａ4と一部のフルオロシリコーンベースまたは非フッ素化ポリジオルガノシロキサン（Ａ1またはＡ3）成分と混合して調製される。マスターバッチ化された水酸化セリウムまたはセリウム水和物成分はその後フルオロシリコーンエラストマー組成物に加えることができる。そのようなマスターバッチ化された組成物は市販されかつ本組成物に有用なものとして、ＳＩＬＡＳＴＩＣ（登録商標）ＨＴ−１改質剤（ダウコーニングコーポレーション、米国ミシガン州ミッドランド）がある。
【００２０】
成分Ａ5）は任意の接着促進剤である。それが用いられる場合、接着促進剤はシリコーン組成物に添加され、フルオロシリコーンエラストマーと、ホース組立品のような製品中の他のゴムまたはエラストマーとの接着性を改良する。あるいは、接着促進剤は製品中の他の組成物または成分に添加することができる。例えば、多層ホース構造体では、接着促進剤は、開示された硬化フルオロシリコーンエラストマー組成物に接触するシリコーンゴム成分に添加することもできる。接着促進剤は、一般式（Ｍｅ3ＳｉＯ）（ＭｅＨＳｉＯ）x（ＲfＣＨ2ＣＨ2（Ｍｅ）ＳｉＯ）y（ＳｉＭｅ3）（式中、ｘおよびｙは１〜２００、あるいは５〜１００、あるいは１０〜５０であり得、Ｍｅはメチルであり、かつＲfは上記に定義されているように１〜１０個の炭素原子を有するパーフルオロアルキル基である）を有するフルオロ変性オルガノ水素ポリシロキサンから選ぶことができる。成分Ａ5として好適な市販のフルオロ変性オルガノ水素ポリシロキサンには、ＳＹＬ−ＯＦＦ（登録商標）Ｑ２−７５６０架橋剤およびＳＹＬ−ＯＦＦ（登録商標）ＳＬ−７５６１架橋剤（ダウコーニングコーポレーション、米国ミシガン州ミッドランド）が挙げられる。組成物中の接着促進剤の量は変わり得るが、典型的に全体の０〜１０重量パーセント、あるいは０．５〜５重量パーセントである。
【００２１】
フルオロシリコーンエラストマーベースは、二酸化チタン、石英、酸化マグネシウム、グラファイト、ガラス繊維およびガラスミクロスフェアのような増量充填剤も含むことができる。フルオロシリコーンエラストマーベースは、顔料、着色剤、難燃付与剤、追加の熱安定性添加剤、圧縮永久ひずみ改良添加剤およびゴム分野で一般に使用される他の添加剤も含むことができる。
【００２２】
本開示で有用な、代表的なフルオロシリコーンエラストマーベースは米国特許第３，１７９，６１９号；米国特許第４，８８２，３６８号；米国特許第５，０８１，１７２号および米国特許第５，１７１，７７３号に教示されており、それら特許は全体として本明細書に援用される。
【００２３】
あるいは、予め製造され市販されているフルオロシリコーンエラストマーベースを使用してもよい。そのようなフルオロシリコーンエラストマーベースの代表的な非限定例として、ＳＩＬＡＳＴＩＣ（登録商標）ＦＬ４０−９２０１、ＦＬ３０−９２０１、ＬＳ−２８４０、ＬＳ２３８０Ｕ、ＬＳ−２８６０、ＬＳ−２３８０およびＬＳ５−２０４０（ダウコーニングコーポレーション、米国ミシガン州ミッドランド）が挙げられる。
【００２４】
［安定剤］
本開示における成分Ｂ）は安定剤組成物である。本明細書で用いられる「安定剤」とは、硬化性シリコーンエラストマー組成物に、硬化シリコーンエラストマー組成物の熱安定性または耐油性のいずれかを改良する目的で添加される成分（Ｂ1、Ｂ2、Ｂ3、および任意にＢ4）のある組み合わせをさす。安定剤成分は：
Ｂ1）カーボンブラック、
Ｂ2）炭酸カルシウム、
Ｂ3）酸化鉄、および
Ｂ4）任意に、酸化亜鉛
を含む。各成分は下記に詳細に説明される。
【００２５】
成分Ｂ1はカーボンブラックである。カーボンブラックの種類および源は変わり得る。本発明において成分（Ｂ1）として有用なカーボンブラックの代表的な非限定例は、この種の材料項目の概要、例えばＣｈｅｍｉｃａｌ  Ｅｃｏｎｏｍｉｃｓ  Ｈａｎｄｂｏｏｋ−ＳＲＩ  Ｉｎｔｅｒｎａｔｉｏｎａｌ  ２００５，カーボンブラック７３１．３０００Ａに見ることができる。典型的には、カーボンブラックは、無定形で、少なくとも９８％のカーボン含量、０．０５マイクロメートルの平均粒子径、少なくとも４４ｍ2／ｇの比表面積を有する。本開示で成分Ｂ1として好適なカーボンブラックの代表的な非限定例として、ＳＵＰＥＲＪＥＴ（登録商標）カーボンブラック（ＬＢ−１０１１）（供給先：エレメンティス・ピグメント社、米国６２２０８イリノイ州フェア−ビュー・ハイツ）；ＳＲ５１１（供給先：シッド・リカードソン・カーボン社、米国４４３３３オハイオ州アクロン、スイーツ４２０、ウエスト・マーケット・ストリート３５６０）；およびＮ３３０、Ｎ５５０、Ｎ７６２、Ｎ９９０（デグッサ・エンジニア・カーボン社、米国ニュージャージー州パーシップパニィ）が挙げられる。
【００２６】
成分Ｂ2）は炭酸カルシウムである。炭酸カルシウムの種類および源は変わり得る。本発明において成分（Ｂ2）として有用な炭酸カルシウムの代表的な非限定例は、この種の材料項目の概要、例えばＣｈｅｍｉｃａｌ  Ｅｃｏｎｏｍｉｃｓ  Ｈａｎｄｂｏｏｋ−ＳＲＩ  Ｉｎｔｅｒｎａｔｉｏｎａｌ  ２００７，炭酸カルシウム７２４．６０００Ａに見ることができる。典型的には、炭酸カルシウムは９９％より多いＣａＣＯ3であり、平均粒径が５〜６マイクロメートルである。本開示で成分Ｂ2として好適な炭酸カルシウムの代表的な非限定例として、ＯＭＹＡ  ＢＬＰ（登録商標）３（ＯＭＹＡ、フランス国オルゴン）が挙げられる。
【００２７】
成分Ｂ3）は酸化鉄である。酸化鉄の種類および源は変わり得る。本発明において成分（Ｂ3）として有用な酸化鉄の代表的な非限定例は、この種の材料項目の概要、例えばＣｈｅｍｉｃａｌ  Ｅｃｏｎｏｍｉｃｓ  Ｈａｎｄｂｏｏｋ−ＳＲＩ  Ｉｎｔｅｒｎａｔｉｏｎａｌ  ２００８，無機着色顔料５７５．３０００Ａに見ることができる。酸化鉄は、０．２マイクロメートルの平均粒子径を有し、少なくとも９５％のＦｅ2Ｏ3を含有する微粉化されたパウダーである。本開示で成分Ｂ3として好適な酸化鉄の代表的な非限定例として、Ｂａｒｙｆｅｒｒｏｘ（登録商標）１３０ＢＭ（ランセス・ドイツ（Ｌａｎｘｅｓｓ  Ｄｅｕｔｓｃｈｌａｎｄ）社、ドイツ国レベルクセンＤ−５１３６９）が挙げられる。
【００２８】
成分Ｂ4）は酸化亜鉛である。酸化亜鉛の種類および源は変わり得る。本発明において成分（Ｂ4）として有用な酸化鉄の代表的な非限定例は、この種の材料項目の概要、例えばＣｈｅｍｉｃａｌ  Ｅｃｏｎｏｍｉｃｓ  Ｈａｎｄｂｏｏｋ−ＳＲＩ  Ｉｎｔｅｒｎａｔｉｏｎａｌ  ２００７，無機亜鉛化学薬品７９８．１０００Ａに見ることができる。典型的には酸化亜鉛は少なくとも９９％のＺｎＯであり、０．１マイクロメートルの平均粒径および９．０ｍ2／ｇの平均表面積を有する。本開示で成分Ｂ4として好適な酸化亜鉛の代表的な非限定例として、Ｋａｄｄｏｘ９１１（ホースヘッド社、米国１５０６１ペンシルベニア州モナカ）が挙げられる。
【００２９】
安定剤Ｂ）に用いられる各成分の量は、以下；
Ｂ1）カーボンブラック、２〜５０部、あるいは１０〜４０部、あるいは２５〜４０部、あるいは３０〜３５部、
Ｂ2）炭酸カルシウム、２〜５０部、あるいは１０〜４０部、あるいは２５〜４０部、あるいは、３０〜３５部、
Ｂ3）酸化鉄、２〜５０部、あるいは１０〜４０部、あるいは２５〜４０部、あるいは３０〜３５部、
Ｂ4）酸化亜鉛、０〜５０部、あるいは１〜４０部、あるいは１〜１０部
のように変化し得る。ここで、部は安定剤１００重量部中のＢ1、Ｂ2、Ｂ3およびＢ4各成分の量を重量で表している。
【００３０】
硬化性フルオロシリコーンエラストマー組成物に用いられる安定剤の量（それは成分Ｂ1、Ｂ2、Ｂ3、およびＢ4の合計重量である）は全硬化性フルオロシリコーンエラストマー組成物の１．５〜４０重量％、あるいは５〜３０重量％、あるいは１０〜２０重量％まで変わり得る。
【００３１】
安定剤の各成分を硬化性フルオロシリコーンエラストマー組成物にどのように加え、混合するかについての方法は変わり得る。例えば、成分Ｂ1〜Ｂ3および任意のＢ4の混合物を最初に作り、フルオロシリコーンエラストマーベース組成物に混ぜ合わせることができる。あるいは、各成分を個々に任意の順序で硬化性フルオロシリコーンエラストマー組成物に直接添加、混合することができる。最も均一かつ最適な混合を確実にするために、典型的に各安定剤成分の「マスターバッチ」が、個々の安定剤成分をフルオロシリコーンベース（Ａ1またはＡ3）成分の一部と混ぜることにより製造される。マスターバッチ化された安定剤成分はその後フルオロシリコーンエラストマー組成物に加えることができる。マスターバッチ手法は、特にカーボンブラック、酸化鉄および酸化亜鉛の添加に有用である。特定の用途に必要とされる安定剤の量は、フルオロシリコーンゴムベース（Ａ）の選択、安定剤組成物（Ｂ）の選択、熱安定性要求事項および硬化フルオロシリコーンエラストマーの製造に選択される方法に基づいて、ゴム業者により容易に決定される。熱安定剤組成物はフルオロシリコーンゴムベースの加工性に影響を与えるかもしれない。しかし、本安定剤に類似する添加成分について加工性に影響を与えるそのような要因を克服するための技術はよく知られている。そのような技術として、シリコーンエラストマーベース中の、それら成分の濃度、粒子形状、および表面活性を変えることが挙げられる。
【００３２】
［Ｃ）硬化剤］
硬化剤は、安定剤を含有するフルオロシリコーンエラストマーベースに、硬化フルオロシリコーンエラストマーの形成をもたらすため添加される。好ましい硬化剤はシリコーン分野では硬化剤としてよく知られている有機過酸化物である。本発明の方法に従って使用可能で、好適な過酸化物の具体例として：２，５−ジメチル−２，５−ジ（ｔｅｒｔ−ブチルペルオキシ）ヘキサン；ベンゾイルペルオキシド；ジクミルペルオキシド；ｔ−ブチルペルオキシＯ−トルアート；環状ペルオキシケタール；ｔ−ブチルヒドロペルオキシド；ｔ−ブチルペルオキシピバラート；ラウロイルペルオキシド；ｔ−アミルペルオキシ２−エチルヘキサノアート；ビニルトリス（ｔ−ブチルペルオキシ）シラン；ジ−ｔ−ブチルペルオキシド、１，３−ビス（ｔ−ブチルペルオキシイソプロピル）ベンゼン；ジ−（２，４−ジクロロベンゾイル）ペルオキシド；２，２，４−トリメチルペンチル−２−ヒドロペルオキシド；２，５−ビス（ｔ−ブチルペルオキシ）−２，５−ジメチルヘキシン−３、ｔ−ブチル−ペルオキシ−３，５，５−トリメチルヘキサノアート；クメンヒドロペルオキシド；ｔ−ブチルペルオキシベンゾアート；およびジイソプロピルベンゼンモノヒドロペルオキシドが挙げられる。有機過酸化物の量は重要な意味を持つものではない。実用的な量は安定剤を含有するフルオロシリコーンエラストマーベースの０．１〜３重量％の範囲である。
【００３３】
安定剤を含有するフルオロシリコーンエラストマーベースは、当技術分野で知られている他の硬化剤、例えばオルガノ水素ポリシロキサン／付加反応触媒の組合せによっても硬化可能である。この組み合わせのオルガノ水素ポリシロキサンは各１分子中に少なくとも２個のケイ素結合水素原子を含有しなければならない。オルガノ水素ポリシロキサンの例として、トリメチルシロキシ末端ジメチルシロキサンメチル水素シロキサンコポリマー、水素ジメチルシロキシ末端ジメチルシロキサンメチル水素シロキサンコポリマーおよび類似する化合物が挙げられる。分子構造は直鎖、分岐または環状でもよく、重合度（ＤＰ）は少なくとも２であるべきである。付加反応触媒の例として、白金および白金化合物触媒、例として白金黒、クロロ白金酸、四塩化白金、クロロ白金酸／オレフィン錯体、クロロ白金酸／メチルビニルシロキサン錯体および類似の化合物；または上記の白金もしくは白金化合物触媒を含有するミクロ粒子状熱可塑性物質触媒；ロジウム化合物およびコバルトカルボニルが挙げられる。
【００３４】
一つの実施態様では、硬化性フルオロシリコーンエラストマー組成物は：
Ａ1）５０〜９０重量％のパーフルオロアルキルポリジオルガノポリシロキサン、
Ａ2）２．５〜４７．５重量％の補強性充填剤、
Ａ3）０．１〜５重量％の非フッ素化ポリジオルガノポリシロキサン、
Ａ4）０．１〜１０重量％の水酸化セリウムまたはセリウム水和物、および
Ｂ1）１〜６重量％、あるいは２〜５重量％、あるいは３〜５重量％のカーボンブラック、
Ｂ2）１〜６重量％、あるいは２〜５重量％、あるいは３〜５重量％の炭酸カルシウム、
Ｂ3）１〜６重量％、あるいは２〜５重量％、あるいは３〜５重量％の酸化鉄、ならびに
Ｃ）０．１〜３重量％の硬化剤
を含む、ただしすべての成分の重量％は合計して１００重量％である。各成分は上記されている。他の実施態様は、硬化性フルオロシリコーンエラストマー組成物が、上記したように、平均式
（Ｍｅ3ＳｉＯ）（ＭｅＨＳｉＯ）x（ＲfＣＨ2ＣＨ2（Ｍｅ）ＳｉＯ）y（ＳｉＭｅ3）
を有するフルオロ変性オルガノ水素ポリシロキサンから選ばれる接着促進剤をさらに含む。
【００３５】
フルオロシリコーンエラストマーベースを硬化するための温度範囲は、室温またはそれ以上でもよい。好ましい温度範囲は５０℃〜２５０℃である。温度範囲は用いた触媒を活性化するのに十分な温度範囲でなければならない。
【００３６】
硬化フルオロシリコーンエラストマーは、上記詳述したフルオロシリコーン組成物を混合し、組成物を所望の形状に成形し、そして加硫して硬化フルオロシリコーンエラストマーを生じさせることにより製造することができる。
【００３７】
フッ素化シリコーンエラストマー組成物は所望の形状に適する方法、例えば圧縮成形、射出成形、トランスファー成形、カレンダー加工および押出しによって形成することができる。
【００３８】
所望の形状に形成後、形成されたフルオロシリコーンエラストマーは加硫され、組成物の硬化をもたらす。フルオロシリコーンエラストマー組成物が有機過酸化物加硫剤を含んでいるなら、組成物は有機過酸化物触媒を活性化するのに十分高い温度に加熱して加硫される。成形時は、温度は典型的に１５分以下の時間で１００℃〜１８０℃である。押出工程のように熱風中で硬化させる場合、空気温度は１０〜６０秒のように短い暴露時間で３００℃のような高温でもよい。
【００３９】
本開示の硬化フルオロシリコーンエラストマーは、燃料、オイルおよび高温での劣化に曝された後の物理特性の保持改良を示す。
【００４０】
一つの実施態様では、硬化フルオロシリコーンエラストマー組成物は少なくとも７ＭＰａの引張り強さおよび少なくとも２００％の伸びを有する。
【００４１】
一つの実施態様では、硬化フルオロシリコーンエラストマー組成物の引張り強さは、硬化フルオロシリコーンエラストマーの２２５℃で７日間の加熱劣化でも２５パーセント超えて減少しない。
【００４２】
一つの実施態様では、硬化フルオロシリコーンエラストマー組成物の引張り強さは、１７５℃で７日間の硬化フルオロシリコーンエラストマーのモーターオイルへの暴露でも１５％を超えて減少しない。
【００４３】
一つの実施態様では、硬化フルオロシリコーンエラストマーの伸びは、２２５℃で７日間の硬化フルオロシリコーンエラストマーの熱劣化でも２５％を超えて減少しない。
【００４４】
一つの実施態様では、硬化フルオロシリコーンエラストマーの伸びは、１７５℃で７日間の硬化フルオロシリコーンエラストマーのモーターオイルへの暴露でも２５％を超えて減少しない。
【００４５】
硬化エラストマー組成物は、種々の用途で、以下に限定されないが、自動車、船舶および航空機を含む運輸；化学および石油プラント；電気；電線およびケーブル；食品加工装置；原子力発電所；航空宇宙；医療用途；オイルおよびガス掘削産業ならびにその他用途が挙げられる応用分野での使用向けに、以下に限定されないが、Ｏリング、ガスケット、コネクター、シール、ライナー、ホース、チューブ、ダイヤフラム、ブーツ、弁、ベルト、ブランケット、コーティング、ロール、成形品、押出シート、チョーク、および押出品によって例示される各種の製品を作るために有用である。
【００４６】
本発明のプロセスにしたがって製造される硬化フルオロシリコーンエラストマーは、高温燃料、高温オイルおよび高温への暴露後の物理特性の保持改善をします。フッ素化シリコーンエラストマーは例えばホース、ガスケット、ダイヤフラム、ベルト、コーティング、およびシールなど、自動車エンジンに見られるような燃料、潤滑油および高温に曝される用途に有用である。
【００４７】
硬化フッ素化シリコーンエラストマーは、Ｏリング、コネクターならびに自動車およびトラックエンジンに用いるホース、特にターボディーゼルエンジンホースの製造に特に有用である。典型的には、ターボチャージャーホースはシリコーンゴム（ＶＭＱ）および補強繊維の層から、フルオロエラストマー（ＦＶＭＱ）の内部ライナーとともに構成されている。本開示の硬化フルオロシリコーンエラストマー組成物は特にターボチャージャーホースの内面ライナーを構成する有用な材料である。
【実施例】
【００４８】
これらの実施例は、本発明を当業者に例証することを意図しており、請求項に記載された発明の範囲を限定するように解釈してはならない。すべての測定および実験は別段の表示がない限り、２３℃で行われた。
【００４９】
【表１】
2010529258.tif 000002
【００５０】
［処方］
すべての試験処方は「ベースライン１」処方に基づき、それに含まれる成分の割合は一定に保たれた。したがって、試験処方では、四つの評価される添加剤のいずれかが、単品または任意の組合せで、このベースライン１に添加された。ベースライン１の処方は次の成分を含んでいた：
ＬＳ−２８４０      ４５部
ＬＳ−２３８０Ｕ    ５０
４−４７３６        ５
ＨＴ−１  ＭＢ      １
Ｄｉｃｕｐ  ４０Ｃ  １
【００５１】
これは、「ベースライン１、１．７２％ＣＢ、３．８８％ＦｅＯ3ＭＢ、１．８１％ＣａＣＯ3」中、処方のベースライン１の部は全処方の９２．５９％（上記に与えられた割合で）および組み合わされた添加剤７．４１％を構成していることを意味する。
【００５２】
［コンパウンディング］
すべての成分について、ツープレイス実験室用天秤（2 place laboratory balance）を用いて目標重量の２％以内になるように秤量された。実験用２本ロール混練機がすべての処方および製造されたマスターバッチを混ぜ合わせるために使用された。混練機は加熱されず、混合された材料の温度は常に５０℃以下に保たれた。
【００５３】
Ｋａｄｏｘ９１１、ＬＢ−１０１１、およびＢＬＰ３の粉末のマスターバッチが最初に二本ロール混練機（リライアブル社）を用いて混合された。これは、試験処方に導入する前に粉末の良好な分散を確実にするためであった。フルオロシリコーンゴム（ＬＳ−２８４０）が、マスターバッチのキャリアとして用いられた。それはすべての処方の主成分であったので、一つ以上のマスターバッチの一部として処方に導入された如何なるＬＳ−２８４０も使途が説明されており、そして必要とされたストレートのＬＳ−２８４０の量を効果的に減少させた。
【００５４】
マスターバッチを混合するために、ＬＳ−２８４０が高速のロール上に帯状に巻き付けられ、添加剤が添加され、ゴム中に組み入れられるまで混合した。材料は切り剥がされ、巻き上げ、その後端を上に向けて混練機を通して、再度巻き付けられた。材料は、同様に９回以上、切り剥がされ、通されて、巻き付けられた。すべてのマスターバッチは、大気中からの水分を吸収できないことを確実にするためにシールされたプラスチック包装バッグ内に入れられた。
【００５５】
すべての試験処方もまた実験用２本ロール混練機を用いて混ぜ合わせられた。すべての試験処方の二つの主成分、ＬＳ−２８４０およびＬＳ−２３８０Ｕは投入され、高速ロールに巻き付けられた。その後、Ｄｉｃｕｐ  ４０Ｃ過酸化物を除いた他のすべての成分が投入され、組み入れられるまで混合させられた。材料は、ロールから切り取られ、巻き上げられ、ロールに通されて、再度ロールの周りに巻き付けられた。材料は、その後同様に４から６回以上、切り剥がされ、通され、巻き付けられた。
【００５６】
本材料はその後再度混練機に通され、巻き付けられた。その後に、過酸化物が添加され、組み入れられるまで混合させられた。材料は、ロールから切り取られ、巻き上げられ、ロールに通されて、再度ロールの周りに巻き付けられた。材料は、その後同様に９回以上、切り剥がされ、通され、巻き付けられた。その後、材料は広げられたニップ隙間を用いた混練機を通して、成形により適したおよそ０．１００”厚の材料の連続シートを得た。
【００５７】
［成形］
試験厚板に成形するために用いた装置は、二枚の１２”×１２”×０．０４０”のアルミニウム支持板、支持板両方ともＰＴＦＥ繊維補強フィルムで覆われており、および１２”×１２”のスチールチェース（１０”×１０”×０．０７５”である空洞部を有する）から構成されていた。予め混練機からシート状にされた材料は、チェースに適切に充填量の重量を確かなものにするために秤量された。材料は最初にコールドプレスされた後、１７０℃に加熱されたプレスに２，１００ｐｓｉの圧力で１０分間置かれた。
【００５８】
１０分の終了時、材料は直ちにチェースから取り外され、冷たいスチール製作業台の上で冷却された。冷却後、識別番号および成形条件を厚板上に書き、タルクの薄いコーティングがその表面に試験中に厚板同士または他の厚板との密着を防ぐためにまぶされた。
【００５９】
［試験方法］
すべての材料は試験される前に熱風循環オーブン中で２００℃の温度で４時間、後硬化された。
【００６０】
＜硬さ＞
ＡＳＴＭ  Ｄ２２４０に基づくダウコーニング社内試験法００９９
【００６１】
＜引張り強さ、伸び、モジュラス＞
ＡＳＴＭ  Ｄ４１２に基づくダウコーニング社内試験法０１３７Ａ
【００６２】
＜引裂き強さ＞
ＡＳＴＭ  Ｄ６２４に基づくダウコーニング社内試験法１３１３
【００６３】
＜熱劣化＞
試験片が通常の試験用のように作製された。それらは厚さが測定され、予め加熱された熱風循環オーブンの中に所定の試験期間試験片の端でぶら下げられた。試験片は、各試験片のすべての側の周囲に良好な空気循環を確実にするために十分な間隔があけられた。その後、試験片は外されて、冷却され、特性計算のために劣化前の厚さを用いて１６〜４８時間内に引張りおよび引裂き試験法により試験された。
【００６４】
＜油劣化＞
この試験の目的は、所定の期間加熱されたモーター油中に浸したときに、試験コンパウンドが受ける物理的劣化量を測定するためである。劣化後に試験された特性は引張り強さ、伸び、３０％モジュラス、１００％モジュラスおよび硬さであった。これら劣化後特性は上記の同じ試験方法を用いて測定され、劣化前の特性と比較して各変化の％を計算した。
【００６５】
装置は、試験管ブロックヒーター、試験管および試験中に油蒸気の漏出を防ぐための水冷冷却器から構成されていた。合計３個の加熱ブロック、各ブロックは３本の試験管の収容数を有する、が使われ、よって９個の試験コンパウンドが一度に試験できた。限られた数（６）の熱電対が各試験管の実際の油温度を測定するのに使われた。これは、各加熱ブロックについて、３本の試験管のうちの二本について温度が測定できることを意味した。
【００６６】
試験厚板が製造された。試験される各コンパウンドについて、３枚の引張り試験片が切り抜かれた。試験片はその後識別表示のために印／刻み目を付けられ、厚さが測られた。各試験片はまた体積膨潤の計算用に秤量された。すべての場合で、試験に使われた油は、試験前にガラス実験反応容器中１５０℃の温度で１６時間予め劣化された。
【００６７】
試験管は加熱されていない試験油（ＭＡ４、Ｔｏｔａｌ  Ｏｉｌ  Ｃｏ．）で適当な量満たされた。各コンパウンドについて、３枚の試験片が、それぞれの全表面が油と完全に接触されるような方法でモノフィラメント釣り糸の短い長さでぶら下げられた。糸含有試験片が油で満たされた試験管に浸された。その際、冷却器が取り付けられたとき、試験片がしっかりと油中に吊り下げられるように、糸の尾部が試験管の外に残るようにされた。１本の糸だけが、試験中に異なるコンパウンド間で二次汚染が起きないことを確実にするために各試験管に入るようにされた。試験集合体は、予め指定された試験温度（１７５℃）に加熱された加熱ブロックに入れられた。劣化の間の油温度を監視するために、熱電対が冷却器と経由して、油中に装着された。
【００６８】
設定期間（７日）後、試験片は外され、冷却され、その後それぞれの表面から少量のアセトンに浸したボロを用いて油をふき取った。その後に、試験片は膨潤量を測定するため秤量され、それぞれの硬さを測定された。試験片はその後劣化前の厚さを用いて、典型的な引張り試験で試験された。
【００６９】
【表２】
2010529258.tif 000003
【００７０】
【表３】
2010529258.tif 000004
【００７１】
【表４】
2010529258.tif 000005
【００７２】
【表５】
2010529258.tif 000006
【国際調査報告】
2010529258.tif 000007
2010529258.tif 000008